(57)【要約】【課題】吸液性に優れ、肌触りの点で優れるとともに、液戻りにも優れたものとする。【解決手段】親水性繊維を主体とする不織布外層１、疎水性繊維を主体とする不織布内層２、他方側において、親水性繊維を主体とする不織布外層１、疎水性繊維を主体とする不織布内層２を有し、前記不織布内層２，２相互は接着剤３、もしくは熱融着により接合され、さらに全体が高圧水Ｗ噴流としてのウォータージェット方式により交絡された不織布シートである。【選択図】図１
2005163217.tif 000002
【特許請求の範囲】
【請求項１】
一方側及び他方側にそれぞれ、親水性繊維を主体とする不織布外層、疎水性繊維を主体とする不織布内層を有し、前記各外層を外面として全体が接合されていることを特徴とする不織布シート。
【請求項２】
一方側において、親水性繊維を主体とする不織布外層、疎水性繊維を主体とする不織布内層、他方側において、親水性繊維を主体とする不織布外層、疎水性繊維を主体とする不織布内層を有し、
前記不織布内層相互は接着剤、もしくは熱融着により接合され、さらに全体がウォータージェット方式により交絡されたことを特徴とする不織布シート。
【請求項３】
疎水性繊維が厚み方向に８０％以下含む請求項１または２記載の不織布シート。
【請求項４】
不織布外層がコットン、レーヨン、バインダー繊維の群から選ばれた、単独もしくは複数の親水性繊維を主体とする親水性のスパンレース不織布であり、不織布内層がポリエステル、ポリエチレン、ポリプロピレンの群から選ばれた、単独もしくは複数の疎水性のエアスルー不織布である請求項１〜３のいずれか１項に記載の不織布シート。
【請求項５】
不織布内層は、親水性ポリエステル繊維、レーヨン繊維等の親水性繊維を一部含んでいる請求項１〜４のいずれか１項に記載の不織布シート。
【請求項６】
不織布内層がエアスルー不織布であり、かつ融点が１２０〜１４０℃の繊維を５〜５０％含んでいる請求項１〜５のいずれか１項に記載の不織布シート。
【請求項７】
不織布内層を形成する繊維が６．６デニール以下である請求項１〜６のいずれか１項に記載の不織布シート。
【請求項８】
全体の形状が縦５０〜１２５ｍｍ、横８０〜３００ｍｍであり、縦長に形成されている請求項１〜７のいずれか１項に記載の不織布シート。
【発明の詳細な説明】
【技術分野】
【０００１】
本発明は、化粧水や乳液を肌に塗布する、あるいは化粧落としの清拭用などに使用する、使い捨てが可能である不織布シートに関する。またこの不織布シートは医療用の薬液塗布や赤ちゃん用の汗拭き等にも使用されるものである。
【背景技術】
【０００２】
この種の化粧用、医療用、赤ちゃん用に使用されるシートは、現在においても、コットンの積層体を４０〜６０ｍｍ厚に形成したものが主流である。
【０００３】
しかし、この種のコットンパフは吸液性に優れ、肌触りの点で最適であるものの、化粧水や乳液を含ませた場合、へたるなどの形状保持性が悪いばかりでなく、根本的な問題は、吸液した化粧水や乳液を、強くパッティングしないと、液戻りが悪い点である。
【０００４】
一方、この種の化粧用シートとして、不織布を使用することについて、幾つかの提案がなされているが、液戻り性については着目がなされていない。
【特許文献１】特開２００２−１３６３３６号公報
【特許文献２】特開２００１−１０４０４１号公報
【特許文献３】特開平１１−２０６４４９号公報
【特許文献４】特開平７−１３６０１７号公報
【発明の開示】
【発明が解決しようとする課題】
【０００５】
解決しようとする課題は、吸液した化粧水や乳液を、強くパッティングしないと、液戻りが悪い点である。したがって、本発明の目的は、吸液性に優れ、肌触りの点で優れるとともに、液戻りにも優れた不織布シートを提供することにある。
【課題を解決するための手段】
【０００６】
本発明は、次記のとおりである。
＜請求項１項記載の発明＞
一方側及び他方側にそれぞれ、親水性繊維を主体とする不織布外層、疎水性繊維を主体とする不織布内層を有し、前記各外層を外面として全体が接合されていることを特徴とする不織布シート。
【０００７】
＜請求項２項記載の発明＞
一方側において、親水性繊維を主体とする不織布外層、疎水性繊維を主体とする不織布内層、他方側において、親水性繊維を主体とする不織布外層、疎水性繊維を主体とする不織布内層を有し、
前記不織布内層相互は接着剤、もしくは熱融着により接合され、さらに全体がウォータージェット方式により交絡されたことを特徴とする不織布シート。
【０００８】
＜請求項３項記載の発明＞
疎水性繊維が厚み方向に８０％以下含む請求項１または２記載の不織布シート。
【０００９】
＜請求項４項記載の発明＞
不織布外層がコットン、レーヨン、バインダー繊維の群から選ばれた、単独もしくは複数の親水性繊維を主体とする親水性のスパンレース不織布であり、不織布内層がポリエステル、ポリエチレン、ポリプロピレンの群から選ばれた、単独もしくは複数の疎水性のエアスルー不織布である請求項１〜３のいずれか１項に記載の不織布シート。
【００１０】
＜請求項５項記載の発明＞
不織布内層が、親水性ポリエステル繊維、レーヨン繊維等の親水性繊維を一部含んでいる請求項１〜４のいずれか１項に記載の不織布シート。
【００１１】
＜請求項６項記載の発明＞
不織布内層がエアスルー不織布であり、かつ融点が１２０〜１４０℃の繊維を５〜５０％含んでいる請求項１〜５のいずれか１項に記載の不織布シート。
【００１２】
＜請求項７項記載の発明＞
不織布内層を形成する繊維が６．６デニール以下である請求項１〜６のいずれか１項に記載の不織布シート。
【００１３】
＜請求項８項記載の発明＞
全体の形状が縦５０〜１２５ｍｍ、横８０〜３００ｍｍであり、縦長に形成されている請求項１〜６のいずれか１項に記載の不織布シート。
【発明の効果】
【００１４】
具体例として図１に示すように、本発明の不織布シートＰは、一方側及び他方側にそれぞれ、親水性繊維を主体とする不織布外層１，１、疎水性繊維を主体とする不織布内層２，２を有し、前記各外層１，１を外面として全体が接合されていることを特徴とする。
【００１５】
疎水性繊維を主体とする不織布内層２，２は、親水性繊維を主体とする不織布外層１，１の一方または両方を通して吸液した化粧水や乳液を、保持する。これを肌にパッティングした段階で、吸液した主に水系の化粧水や乳液を、その疎水性であるが故に、軽いパッティングであっても吐き出し、不織布外層１を通して良好な液戻り性を示す。また、不織布外層１は、肌触りの点で優れるものである。さらに、基本的に４層構造であるために、全体として十分な厚みを確保でき、パッティング時における良好なクッション性を示すものとなる。
【００１６】
一方側において、親水性繊維を主体とする不織布外層１、疎水性繊維を主体とする不織布内層２、他方側において、親水性繊維を主体とする不織布外層１、疎水性繊維を主体とする不織布内層２を有し、前記不織布内層２，２相互は接着剤３により接合され、さらに全体が高圧水Ｗ噴流としてのウォータージェット方式により交絡された不織布シートであるのが望ましい。ウォータージェット方式により交絡すると、不織布シートＰとしての柔軟性・可撓性が阻害されることがない。不織布内層２，２相互は接着剤３により、もしくは熱融着により接合され、望ましくはホットメルト接着剤のスプレー塗布などによる接合によって確実に積層でき、ホットメルト接着剤のスプレー塗布による接合によれば、柔軟性・可撓性が阻害されることがない。
【発明を実施するための最良の形態】
【００１７】
以下本発明を、実施するための最良の形態を挙げながら、さらに詳説する。
先に図１を参照して説明した形態において、疎水性繊維が厚み方向に８０％以下、望ましくは６９％以下含むものが望ましい。
【００１８】
不織布外層がコットン、レーヨン、バインダー繊維の群から選ばれた、単独もしくは複数の親水性繊維を主体とする親水性のスパンレース不織布であるのが望ましい。
【００１９】
不織布内層がポリエステル、ポリエチレン、ポリプロピレンの群から選ばれた、単独もしくは複数の疎水性のエアスルー不織布であり、かつ融点が１２０〜１４０℃の繊維を５〜５０％、より望ましくは５〜３０％含んでいるのが好適である。
【００２０】
不織布内層は全体としては疎水性を示すが、親水性ポリエステル繊維、レーヨン繊維等の親水性繊維を一部含んでいるのが望ましい。かかる形態であると、親水性繊維が水分をほどよく不織布内層の内部まで吸水させ、しかも全体としては疎水性であるが故に、良好な液戻り性を示すので、吸水性を併せもった層を形成できる。親水性ポリエステル繊維及びレーヨン繊維等の親水性繊維が、疎水性繊維中に５〜４５％の範囲で含ませるのが望ましい。
【００２１】
不織布内層を形成する繊維が６．６デニール以下であるのが望ましい。不織布内層を形成する繊維のデニールが大きいと、不織布外層を通して外部に露出し、肌に触れてチクチクした感触を与えてしまう。
【００２２】
全体の形状が縦５０〜１２５ｍｍ、横８０〜３００ｍｍであり、縦長に形成されているのが望ましい。この外形形状であると、図３に示すように、２つ折りの形状で商品提供することで、十分な厚みを有するものとなり、展開した状態で別の用途にも使用でき汎用性が高いものなる。
【実施例】
【００２３】
本発明品の一例（実施例）と、市販品について、各種の試験を行った。結果を表１に示した。
【００２４】
不織布シートとしては、表面が滑らかであることが特に重要である。この観点から、ＫＥＳ試験機を使用した表面特性における平均摩擦係数ＭＩＵは１．７５０〜２．３５０、また摩擦係数の平均偏差ＭＭＤが０．６００〜１．２００であることが望ましい。
【００２５】
この表面特性の試験には、カトーテック株式会社製「摩擦感テスター  ＫＥＳ  ＳＥ」を用いることができる。測定に際しては、図４に示すように、横断面直径０.５ｍｍのピアノ線からなり、その接触面の長さは５ｍｍである摩擦子を、紙試料に１０ｇの接触圧で接触させながら、移動方向に２０ｇ／ｃｍの張力を紙試料に与えつつ、０.１ｃｍ／秒の速度で２ｃｍ移動させたときの、摩擦係数を測定する。すなわち、摩擦係数の平均偏差ＭＭＤは、摩擦子を移動させたときの表面厚さの変動量の面積を移動距離（２ｃｍ）で割り算した値である。ここでは、このＭＭＤは滑らかさに対応する。
【００２６】
【表１】
2005163217.tif 000003
【００２７】
各市販品及び実施例ものについて、各特性を測定した。また、年代層を分散させた５０名の女性モニターに化粧時における評価依頼をした結果、実施例のものが市販品に比較して、４５名のモニターが、吸液性に優れ、肌触りに優れるとの評価を与えた。
【００２８】
なお、表１に示すもののほか、他の実施例品を製造し、評価して結果、上記数値範囲のものが良好であることが判明した。
【図面の簡単な説明】
【００２９】
【図１】不織布シートの層構造の説明図である。
【図２】不織布シートの斜視図である。
【図３】２つ折りの使用状態オ斜視図である。
【図４】ＭＩＵ及びＭＭＤ特性の測定端子および測定時の概略を示す図である。
【符号の説明】
【００３０】
１…不織布外層１、２…不織布内層、３…接着剤、４…不織布シート。
【図１】
2005163217.tif 000004
【図２】
2005163217.tif 000005
【図３】
2005163217.tif 000006
【図４】
2005163217.tif 000007